Brevet FR2578683A1 — publié le 19860912

Procédé de fabrication dune diode anti-éblouissement associée à un canal en surface, et système anti-éblouissement obtenu par ce procédé La présente invention concerne un procédé de fabrication d'une diode antiéblouissement associée à un canal en surface et un système antiéblouissement obtenu par ce procédé applicable notamment à la réalisation de matrices à transfert de trame et plus généralement à la réalisation de composants opto-électroniques. Il est connu de réaliser des diodes antiéblouissement sur les substrats semiconducteurs de matrices à transfert de trame à l'aide de procédés photolithographiques mettant en oeuvre plusieurs photolithogra- phies successives. Ces photolithographies permettent crd'implanter des impuretés inverses au substrat pour créer sous des grilles des puits de potentiel supérieurs à ceux des parties non implantées, les zones non implantées portant généralement le nom de zones de canal en surface et les zones implantées portant le nom de zones de canal en volume. Selon ce procédé chaque diode est reliée à une grille en étant isolée de la partie de la zone canal de transfert en volume correspondante par une barrière de potentiel obtenue à partir d'une zone de canal en surface ce qui réalise une structure de transistor MOS, le sigle MOS étant l'abréviation du terme anglo-saxon "metal oxyde semiconductor", dont la source est formée par une diode classique et le drain est formé par une diode faiblement dopée dont le canal en surface est contr8lé par la grille. Ce procédé présente rinconvénient d'être mal adapté aux produc- tions en série des matrices à transfert de trame car la précision du positionnement des zones de canal en surface et des zones de canal en volume dépend entièrement dans ce procédé de celle des machines photolithographiques, ce qui ne permet pas d'assurer une bonne reproduc- tibilité des matrices à transfert de trame obtenues. Le but de l'invention est de pallier les inconvénients précités. A cet effet, l'invention a pour objet, un procédé de fabrication d'une diode anti-éblouissement associée à un canal en surface caractérisé en ce qu'il consiste à déposer sur un substrat en silicium une première couche d'un matériau diélectrique, puis à déposer au-dessus de cette première couche une deuxième couche de silicium polycristallin non dopé, à graver par photolithogravure la deuxième couche de silicium pour mettre à nu la couche diélectrique sur deux zones, une première zone définissant l'espace de formation de la diode, une deuxième zone défi- nissant une zone de canal en volume, une troisième zone définissant le canal en surface étant protégée par le silicium restant, à implanter des impuretés dans la zone canal de transfert en volume et à masquer la zone canal en volume en laissant découverte la zone réservée à la diode pour mettre à nu le substrat dans cette dernière zone et à déposer une deuxième couche de silicium polycristallin sur l'ensemble formé par la partie mise à nu du substrat, la deuxième couche de silicium et le diélectrique et à graver la ou les deux couches de silicium pour former la grille. L'invention a également pour objet un système anti- éblouissement obtenu par ce procédé applicable notamment à la réalisation de matrice à transfert de trame. Le procédé selon l'invention a principalement pour avantage qu'il permet de définir à l'aide d'une seule photolithogravure en début du procédé la distance de la diode au canal de transfert en volume ainsi que la surface de celle-ci; de sorte que la reproductibilité du canal en surface et de la diode peut être assurée. Cette solution permet également de choisir les dimensions minimales à donner tant en surface de diode qu'en largeur de canal pour réaliser les matrices à transfert de trame. D'autres caractéristiques et avantages de l'invention apparaîTtront à l'aide de la description faite au regard des dessins annexés donnés uniquement à titre d'exemple et dans lesquels: - les figures I à 5 représentent les différentes phases du procédé selon l'invention; - les figures 6A à 6C illustrent un procédé suivant l'art connu de réalisation d'une diode anti-éblouissement - la figure 7 est une représentation d'une réalisation d'un système anti-éblouissement d'une matrice à transfert de trame suivant lPart connu; - la figure 8 est une représentation d'un système anti- éblouissement d'une matrice à transfert de trame obtenue suivant le procédé de l'invention. La première étape du procédé selon l'invention qui est représentée à la figure 1, consiste à déposer à la surface supérieure d'un substrat, 1, une couche d'un matériau diélectrique 2, puis à déposer au-dessus de la couche diélectrique 2 ainsi formée une couche de silicium polycristallin 3 non dopé. Une photolithogravure de la couche 3 de silicium polycristallin permet de définir des zones 4, 5, 6 délimitant respectivement lPespace réservé à la diode, la zone canal de transfert en surface et la zone canal de transfert en volume et d'implanter dans les zones 4 et 6 des impuretés. A l'étape représentée à la figure 2 le masquage des zones canal de transfert en volume est effectué par un masque 7 qui laisse à découvert la zone 4 réservée à la diode. A l'Pétape représentée à la figure 3, la mise à nu du substrat dans l'espace réservé à la diode 4 est effectuée puis, à l'étape représentée à la figure 4, une deuxième couche de silicium polycristallin 8 est déposée sur l'ensemble des premières couches de silicium et du diélectrique ou du substrat et les deux couches de silicium 3 et 8 sont dopées simultanément ce qui a pour effet de réaliser le dopage du substrat dans la zone 4 et la couche de silicium 8 ainsi réalisée. A rétape représentée à la figure 5 une troisième photolithogravure est effectuée pour définir les grilles. Contrairement aux procédés connus, le procédé selon l'invention permet de définir en une seule photolithogravure la distance de la diode au canal de transfert en volume ainsi que la surface de la diode, en effet, selon le procédé de l'art connu qui est représenté à rl'aides des figures 6A, 6B et 6C la zone 4 réservée à la diode et la zone de canal en volume 6 sont obtenues en réalisant d'abord, comme ceci est représenté à la figure 6A, une photolithogravure réalisée à l'aide d'un masque 9 appliqué sur la surface de la couche diélectrique 2 pour délimiter la zone réservée à la diode, puis à l'étape représentée à la figure 6B, une photolithographie pour réaliser une implantation dans la zone 6 définissant ainsi la zone de canal en volume, la zone de canal en surface étant protégée par la résine du masque 10 et enfin une troisième photolithogravure représentée à la figure 6C pour réaliser la grille avec le silicium déposé au-dessus de la zone réservée à la diode et de la couche diélectrique 2. Selon ce procédé les longueurs de canal de transfert en surface séparant la zone réservée à la diode 4, des zones de canal en volume 6, dépend entièrement de la précision du masque 10 servant à la deuxième photolithographie représen- tée à la figure 6B. Avec le procédé selon l'invention la précision des zones de canal en surface est obtenue directement par la première photolitho- gravure représentée à la figure I de sorte que, la reproductibilité du canal en surface entre la diode 4 et les zones de canal en volume 6 est toujours assuree. Un exemple d'application du procédé selon l'invention à la réalisa- tion de matrices à transfert de trame utilisant un système anti- éblouissement est décrit ci-après à raide des figures 7 et 8. Dans les systèmes anti-éblouissement des matrices à transfert de trame de l'art connu du type de celle qui est représentée à la figure 7, chaque diode 11 est formée à partir de la grille 12 qui compose une partie du pixel de la matrice à transfert de charge formant le système. Une barrière de potentiel 14 due à la non-implantation d'impuretés inverses au substrat forme une zone qui isole la diode I des capacités réservoirs servant au transfert des charges et les charges en excès sont éliminées par la diode 11 ainsi formée et ceci de façon permanente. Si la longueur de la barrière de potentiel est trop faible, il en résulte un abaissement du niveau de potentiel qui peut conduire à une injection de charges de la diode i 1 dans le dispositif à transfert de charge. Le résultat de cette saturation se traduit sur l'image obtenue par des colonnes blanches. A l'inverse, si la longueur de la barrière de potentiel est trop importante, la capacité de stockage est diminuée et par là même la dynamique du dispositif en est réduite. L'emploi du nouveau procédé selon l'invention à la réalisation d'une matrice du type représenté à la figure 7, permet de garantir la distance de la diode 11 au canal en volume 15, mais la surface de la diode dépend du positionnement de la photolithogravure de la première couche de silicium par rapport à loxyde épais 13. Une manière de remédier à cet inconvénient est représentée à la figure 8. Selon le mode de réalisation représenté une même diode peut servir de dispositif anti-éblouissement pour deux pixels, une diode Il disposée entre deux zones de canal en surface 14 et la couche épaisse d'oxyde délimite seulement deux côtés de la diode, la distance de la diode au canal en volume ainsi que la surface de la diode étant définies d'une part, par la photolitogravure de la première couche de silicium et d'autre part, par la couche d'oxyde épais 14. REVENDICATIONS 1. Procédé de fabrication d'une diode anti-éblouissement associée à une grille à canal en surface d'une matrice à transfert de trame caractérisé en ce qu'il consiste à déposer sur un substrat en silicium (1) une première couche (2) d'un matériau diélectrique puis à déposer au- dessus de cette première couche (2) une deuxième couche de silicium polycristallin (3) à graver par une photolithogravure la deuxième couche de silicium (3) pour mettre à nu la couche diélectrique (2) sur deux zones, une première zone (4) définissant respace de formation de la diode, une deuxième zone (6) définissant une zone de canal en volume, une troisième zone définissant le canal en surface étant protégée par le silicium restant, à implanter des impuretés dans la zone canal de transfert en volume (6) et à masquer la zone canal de transfert en volume (6) en laissant découverte la zone réservée à la diode (4) pour mettre à nu le substrat dans la zone réservée à la diode et à déposer une deuxième couche (8) de silicium polycristallin sur l'ensemble formé par la partie mise à nu du substrat, la deuxième couche de silicium (8) et le diélectrique (2) et à graver la deuxième ou les deux couches (8 et 3) de silicium pour former la grille. 2. Matrice à transfert de trame obtenue à raide du procédé selon la revendication I. 3. Matrice à transfert de trame selon la revendication 2, caracté- risée en ce qu'elle comprend une pluralité de diodes (11) disposées entre deux zones de canal en surface (14) et délimitées sur deux côtés par la couche épaisse d'oxyde de la matrice à transfert de trame, la distance de chaque diode (11) à un canal en volume de la matrice à transfert de charge étant définie d'une part, par la photolitogravure de la première couche de silicium de la matrice et d'autre part, par la couche d'oxyde épais (14). 4. Utilisation du procédé selon la revendication 1 à la réalisation de systèmes anti-éblouissement dans des composants opto-électroniques.